(57)【特許請求の範囲】
【請求項１】
有機エレクトロルミネッセンス素子の白色発光層からの光を発光光源とする有機エレクトロルミネッセンス表示装置に用いられる有機エレクトロルミネッセンス表示装置用カラーフィルタであって、
前記カラーフィルタは、透明基板と、当該透明基板上に形成された画素部分である赤色着色層Ｒ、緑色着色層Ｇ、青色着色層Ｂ、およびホワイト補正着色層Ｗを有し、
前記ホワイト補正着色層Ｗは、紫色色材および青色色材を含み、紫色色材と青色色材との混合比率は、重量比で３／７〜７／３の範囲であることを特徴とする有機エレクトロルミネッセンス表示装置用カラーフィルタ。
【請求項２】
前記ホワイト補正着色層Ｗは、３８０〜７８０ｎｍの可視光透過率スペクトルにおいて、最小透過率が５２０〜６２０ｎｍの範囲に存在する請求項１に記載の有機エレクトロルミネッセンス表示装置用カラーフィルタ。
【請求項３】
前記ホワイト補正着色層Ｗは、３８０〜７８０ｎｍの可視光透過率スペクトルにおいて、最小透過率が１５〜９５％である請求項１または請求項２に記載の有機エレクトロルミネッセンス表示装置用カラーフィルタ。
【請求項４】
前記ホワイト補正着色層Ｗは、白色発光層の発光光源を点灯して、発光した光を前記画素部分であるホワイト補正着色層Ｗを透過させた透過光のホワイト色温度が６５００Ｋ以上である請求項１ないし請求項３のいずれかに記載の有機エレクトロルミネッセンス表示装置用カラーフィルタ。
【請求項５】
前記ホワイト補正着色層Ｗは、白色発光層の発光光源を点灯して、発光した光を前記画素部分であるホワイト補正着色層Ｗを透過させた透過光のホワイト色温度が９０００Ｋ〜１５０００Ｋである請求項１ないし請求項４のいずれかに記載の有機エレクトロルミネッセンス表示装置用カラーフィルタ。
【請求項６】
請求項１ないし請求項５のいずれかに記載のカラーフィルタと、
基板および当該基板上に形成された白色発光層を含む有機エレクトロルミネッセンス素子とを有する有機ＥＬ素子側基板と、を有する有機エレクトロルミネッセンス表示装置であって、
前記画素部分であるホワイト補正着色層Ｗ、赤色着色層Ｒ、緑色着色層Ｇ、青色着色層Ｂにそれぞれ対応する白色発光層の発光光源を発光させ、発光した光が前記画素部分であるホワイト補正着色層Ｗを透過した後の透過光のホワイト色度（ｘｗ,ｙｗ）と、発光した光を前記画素部分である赤色着色層Ｒ、緑色着色層Ｇ、青色着色層Ｂで分光された後に合成された合成ホワイト色度（ｘrgb,ｙrgb）との関係が、下記式（１）、（２）を満たすことを特徴とする有機エレクトロルミネッセンス表示装置。
｜ｘrgb−ｘｗ｜＜０．０１        …    式（１）
｜ｙrgb−ｙｗ｜＜０．０１        …    式（２）
【請求項７】
前記カラーフィルタと、前記有機ＥＬ素子側基板とは、前記画素部分および前記有機エレクトロルミネッセンス素子が対向するように配置されている請求項６に記載の有機エレクトロルミネッセンス表示装置。
【発明の詳細な説明】
【技術分野】
【０００１】
本発明は、有機エレクトロルミネッセンス（以下、「有機ＥＬ」と称する場合がある）表示装置に用いられるカラーフィルタ、およびそれを備えて構成される有機ＥＬ表示装置に関する。
【背景技術】
【０００２】
近年、フラットディスプレイが多くの分野、場所で使われており、情報化が進む中でますますその重要性は高まってきている。
【０００３】
現在、フラットディスプレイの中で中心的な存在は、液晶ディスプレイ（ＬＣＤ）と言えるが、液晶ディスプレイ（ＬＣＤ）とは異なる表示原理に基づくフラットディスプレイとして、有機ＥＬ、無機ＥＬ、プラズマディスプレイパネル（ＰＤＰ）、ライトエミッティングダイオード表示装置（ＬＥＤ）、蛍光表示管表示装置（ＶＦＤ）、およびフィールドエミッションディスプレイ（ＦＥＤ）などの開発も活発に行われている。
【０００４】
これらの新しいフラットディスプレイはいずれも自発光型と呼ばれるもので、液晶ディスプレイ（ＬＣＤ）とは次の点で大きく異なり、液晶ディスプレイ（ＬＣＤ）には無い優れた特徴を有している。
【０００５】
液晶ディスプレイ（ＬＣＤ）は受光型と呼ばれ、液晶は自身では発光することはなく、外光を透過、遮断するいわゆるシャッターとして動作し、表示装置を構成する。このため光源を必要とし、一般にバックライトが必要である。これに対して、自発光型は装置自身が発光するため、別光源が不要である。また、液晶ディスプレイ（ＬＣＤ）のような受光型では表示情報の様態に拘わらず、常にバックライトが点灯し、全表示状態とほぼ変わらない電力を消費することになる。これに対して自発光型は、表示情報に応じて点灯する必要のある箇所だけが電力を消費するだけなので、受光型表示装置に比較して、電力消費が少なくてすむという利点が原理的に存在する。
【０００６】
同様に、液晶ディスプレイ（ＬＣＤ）ではバックライト光源の光を遮光して暗状態を得るため、少量であっても、光漏れを完全に無くす事は困難であるのに対して、自発光型では発光しない状態がまさに暗状態であるので、理想的な暗状態を容易に得ることができ、コントラストにおいても自発光型が圧倒的に優位である。また、液晶ディスプレイ（ＬＣＤ）は液晶の複屈折による偏光制御を利用しているため、観察する方向によって大きく表示状態が変わる、いわゆる視野角依存性が強いが、自発光型ではこの問題がほとんど生じない。さらに、液晶ディスプレイ（ＬＣＤ）は有機弾性物質である液晶の誘電異方性に由来する配向変化を利用するため、原理的に電気信号に対する応答時間が１ｍｓ以上である。これに対して、開発が進められている上記の自発光型の技術では、例えば、電子／正孔といったいわゆるキャリア遷移、電子放出、プラズマ放電などを利用しているため、応答時間はｎｓ桁であり、液晶とは比較にならないほど高速であり、液晶ディスプレイ（ＬＣＤ）の応答の遅さに由来する動画残像の問題が生じない。
【０００７】
近時、これらの中でも特に有機ＥＬ表示装置の研究が活発であり、（１）三原色の発光層を発光色毎に所定のパターンで形成したもの、（２）白色発光の発光層を使用し、三原色のカラーフィルタを介して表示するもの、（３）青色発光の発光層を使用し、蛍光色素を利用した色変換層を設置して、青色光を緑色蛍光や赤色蛍光に変換して三原色表示をするもの等が提案されている。
【０００８】
これらの中で、上記（２）として記載されている白色発光の発光層を使用し、三原色のカラーフィルタを介してフルカラーを表示するＲＧＢカラーフィルタ方式のものは、１つの色の有機ＥＬ素子を発光光源（例えば、白色発光層）として用いればよく、しかもカラーフィルタをベタ膜として成膜することができ、表示装置としての構成も比較的簡易であるため、製造面からの利点を享受し易いタイプであると言える。
【０００９】
しかしながら、このようなＲＧＢカラーフィルタ方式により白表示を行うためには、Ｒ画素、Ｇ画素およびＢ画素にそれぞれ対応する白色発光層から発光した各光をカラーフィルタで分光した後に合成しているために、発光層から出た光がカラーフィルタにより減弱されることとなり、ディスプレイの輝度が低下する。ディスプレイの輝度を上げるためには発光層に印加される電圧を上げて消費電力を増大させざるを得なかった。
【００１０】
このような問題に対して、例えば、特開２００５−３１７５０７号公報（特許文献１）には、白色光を低い消費電力で得ることができる有機エレクトロルミネッセンス装置を提供するために、三原色のＲ画素、Ｇ画素およびＢ画素に加えて、有機ＥＬ発光層から発生された色温度３０００Ｋ以上４５００Ｋ以下の白色の光を、色温度６５００Ｋの純度の高い白色光に変換するための青緑色カラーフィルタ層ＣＦＷ（ホワイト画素）を別途設ける旨の提案がなされている。
【先行技術文献】
【特許文献】
【００１１】
【特許文献１】特開２００５−３１７５０７号公報
【００１２】
しかしながら、特許文献１におけるホワイト画素は、青緑色材を含む青緑色カラーフィルタ層ＣＦＷを用いて形成しているために、６５００Ｋを超え、より高い色温度の対応が困難であり、例えば、ＴＶ等の用途で用いられることのある９０００Ｋ以上の色温度の白色への対応が困難であるという問題がある。また、特許文献１のごとく青緑色カラーフィルタ層ＣＦＷを用いる構成では、６５００Ｋの色温度を備える白色は実現可能であるが、色度座標において、望ましいとされる理想的な白色の色温度のライン（いわゆる黒体軌跡）から緑側の色度方向にシフトして外れる傾向があり、理想的とされる白色の色度は得られていないと言える。
【００１３】
また、特許文献１では、有機ＥＬ発光層から発生された色温度３０００Ｋ以上４５００Ｋ以下の白色の光を色温度６５００Ｋの純度の高い白色光に変換しつつ輝度の向上を図ることができるとしているが、その純度の高い白色光の色度が、ＲＧＢ画素を点灯させた時のホワイト色度との関係でどのように設定されるべきかについては何ら考慮されていない。
【発明の概要】
【発明が解決しようとする課題】
【００１４】
このような実情のもとに本発明は創案されたものであって、その目的は、ホワイト画素を有するカラーフィルタ方式仕様において、６５００Ｋ以上、特に、９０００Ｋ以上のより高い色温度の白色への対応が可能であるホワイト補正着色層（ホワイト画素）を有する有機エレクトロルミネッセンス表示装置用カラーフィルタおよび有機エレクトロルミネッセンス表示装置を提供することにある。例えば、ＴＶ等の用途では、白色の色温度は９３００Ｋ以上、特に、９３００Ｋ〜１５０００Ｋ程度が要求されることもあり、この要求に応じるべく新規なホワイト画素（Ｗ画素）仕様を有する有機エレクトロルミネッセンス表示装置用カラーフィルタおよび有機エレクトロルミネッセンス表示装置を提供する。
【００１５】
さらには、ホワイト画素を有するカラーフィルタ方式仕様において、白色光源（白色発光層）の仕様も加味しつつ、ＲＧＢ画素を点灯させた時のホワイト色度と、別途設けたホワイト画素（Ｗ画素）のみを点灯させた時のホワイト色度が実質的に同じになるような有機エレクトロルミネッセンス表示装置用カラーフィルタおよび有機エレクトロルミネッセンス表示装置を提供することにある。このようにすることによって、パネルの輝度が異なっていても白色の色温度を同じに保つことができる。例えば、ＲＧＢ画素のみを点灯させた中間輝度と、ＲＧＢ画素とＷ画素を点灯させた最大輝度の色温度を同じとすることによって、輝度は異なるが色味は変わらないという自然な輝度変化を実現することができる。
【課題を解決するための手段】
【００１６】
上述してきた課題を解決するために、本発明は、有機エレクトロルミネッセンス素子の白色発光層からの光を発光光源とする有機エレクトロルミネッセンス表示装置に用いられる有機エレクトロルミネッセンス表示装置用カラーフィルタであって、前記カラーフィルタは、透明基板と、当該透明基板上に形成された画素部分である赤色着色層Ｒ、緑色着色層Ｇ、青色着色層Ｂ、およびホワイト補正着色層Ｗを有し、前記ホワイト補正着色層Ｗは、紫色色材および青色色材を含み、紫色色材と青色色材との混合比率は、重量比で３／７〜７／３の範囲であるように構成される。
【００１８】
また、本発明の有機エレクトロルミネッセンス表示装置用カラーフィルタの好ましい態様として、前記ホワイト補正着色層Ｗは、３８０〜７８０ｎｍの可視光透過率スペクトルにおいて、最小透過率が５２０〜６２０ｎｍの範囲に存在するように構成される。
【００１９】
また、本発明の有機エレクトロルミネッセンス表示装置用カラーフィルタの好ましい態様として、前記ホワイト補正着色層Ｗは、３８０〜７８０ｎｍの可視光透過率スペクトルにおいて、最小透過率が１５〜９５％であるように構成される。
【００２０】
また、本発明の有機エレクトロルミネッセンス表示装置用カラーフィルタの好ましい態様として、前記ホワイト補正着色層Ｗは、白色発光層の発光光源を点灯して、発光した光を前記画素部分であるホワイト補正着色層Ｗを透過させた透過光のホワイト色温度が６５００Ｋ以上であるように構成される。
【００２１】
また、本発明の有機エレクトロルミネッセンス表示装置用カラーフィルタの好ましい態様として、前記ホワイト補正着色層Ｗは、白色発光層の発光光源を点灯して、発光した光を前記画素部分であるホワイト補正着色層Ｗを透過させた透過光のホワイト色温度が９０００Ｋ〜１５０００Ｋであるように構成される。
【００２２】
本発明の有機エレクトロルミネッセンス表示装置は、上記記載のカラーフィルタと、基板および当該基板上に形成された白色発光層を含む有機エレクトロルミネッセンス素子とを有する有機ＥＬ素子側基板と、を有し、前記画素部分であるホワイト補正着色層Ｗ、赤色着色層Ｒ、緑色着色層Ｇ、青色着色層Ｂにそれぞれ対応する白色発光層の発光光源を発光させ、発光した光が前記画素部分であるホワイト補正着色層Ｗを透過した後の透過光のホワイト色度（ｘｗ,ｙｗ）と、発光した光を前記画素部分である赤色着色層Ｒ、緑色着色層Ｇ、青色着色層Ｂで分光された後に合成された合成ホワイト色度（ｘrgb,ｙrgb）との関係が、下記式（１）、（２）を満たすように構成される。
｜ｘrgb−ｘｗ｜＜０．０１        …    式（１）
｜ｙrgb−ｙｗ｜＜０．０１        …    式（２）
【００２３】
また、本発明の有機エレクトロルミネッセンス表示装置の好ましい態様として、前記カラーフィルタと、前記有機ＥＬ素子側基板とは、前記画素部分および前記有機エレクトロルミネッセンス素子が対向するように配置されて構成される。
【発明の効果】
【００２４】
本発明は、有機エレクトロルミネッセンス素子の白色発光層からの光を発光光源とする有機エレクトロルミネッセンス表示装置に用いられる有機エレクトロルミネッセンス表示装置用カラーフィルタであって、前記カラーフィルタは、透明基板と、当該透明基板上に形成された画素部分である赤色着色層Ｒ、緑色着色層Ｇ、青色着色層Ｂ、およびホワイト補正着色層Ｗを有し、前記ホワイト補正着色層Ｗは、紫色色材を含むように構成されているので、望ましいとされる理想的な白色の色温度のライン（いわゆる黒体軌跡）に沿った６５００Ｋ以上、特に、９０００Ｋ以上のより高い色温度の白色への対応が可能となる。
【００２５】
また、画素部分であるホワイト補正着色層Ｗ、赤色着色層Ｒ、緑色着色層Ｇ、青色着色層Ｂにそれぞれ対応する白色発光層の発光光源を点灯して、発光した光を前記画素部分であるホワイト補正着色層Ｗを透過させた透過光のホワイト色度（ｘｗ,ｙｗ）と、発光した光を前記画素部分である赤色着色層Ｒ、緑色着色層Ｇ、青色着色層Ｂで分光した後に合成した合成ホワイト色度（ｘrgb,ｙrgb）との関係が、下記式（１）、（２）を満たすように構成しているので、パネルの輝度が異なっても白色の色温度を同じに保つことができ、例えば、ＲＧＢ画素のみを点灯させた中間輝度と、ＲＧＢ画素とＷ画素を点灯させた最大輝度の色温度を同じとすることによって、輝度は異なるが色味は変わらないという自然な輝度変化を実現することができる。
｜ｘrgb−ｘｗ｜＜０．０１        …    式（１）
｜ｙrgb−ｙｗ｜＜０．０１        …    式（２）
【図面の簡単な説明】
【００２６】
【図１】図１は、本発明の有機ＥＬ表示装置用カラーフィルタおよび有機ＥＬ素子側基板の実施形態の一例を示す断面図であって、図３に示される有機エレクトロルミネッセンス表示装置用カラーフィルタの平面図のＡ−Ａ線での切断面およびそれに準ずる有機ＥＬ素子側基板の切断面を見た断面図である。
【図２】図２は、図１に示される有機ＥＬ表示装置用カラーフィルタおよび有機ＥＬ素子側基板を接合することによって形成される有機ＥＬ表示装置の一例を示す断面図である。
【図３】図３は、有機ＥＬ表示装置用カラーフィルタの一部を示した平面図であり、図１のα−α矢視平面図に相当する。
【図４】図４は、図３のカラーフィルタの画素部分の配置を変えた変形例を示す平面図であり、図１のα−α矢視平面図に相当する。
【図５】図５は、カラーフィルタの画素部分であるホワイト補正着色層Ｗの波長−透過率の関係を示す図面である。
【図６】図６は、カラーフィルタの画素部分である赤色着色層Ｒの波長−透過率の関係を示す図面である。
【図７】図７は、カラーフィルタの画素部分である緑色着色層Ｇの波長−透過率の関係を示す図面である。
【図８】図８は、カラーフィルタの画素部分である青色着色層Ｂの波長−透過率の関係を示す図面である。
【図９】図９は、ＣＩＥ色度図上の黒体軌跡の近傍の部分拡大図であり、ｘｙ色度図の上に黒体軌跡と等色温度線・等偏差線を描いた図面である。
【図１０】図１０は、白色光源である有機ＥＬ発光スペクトルの強度分布の一例を描いた図面である。
【発明を実施するための形態】
【００２７】
以下、図面を参照しながら、本発明を実施するための実施形態について詳細に説明する。なお、本発明は以下に説明する形態に限定されることはなく、技術思想を逸脱しない範囲において種々変形を行なって実施することが可能である。また、添付の図面においては、説明のために上下、左右の縮尺を誇張して図示することがあり、実際のものとは縮尺が異なる場合がある。
【００２８】
図１〜図３を参照しつつ本発明の好適な実施形態に係る有機ＥＬ表示装置用カラーフィルタおよび有機ＥＬ表示装置について説明する。
【００２９】
図１は、本発明の有機ＥＬ表示装置用カラーフィルタ１０および有機ＥＬ素子側基板７０を示す断面図である。これらの構成部材の断面図は、図３に示される有機エレクトロルミネッセンス表示装置用カラーフィルタ１０の平面図のＡ−Ａ線での切断面およびそれに準ずる有機ＥＬ素子側基板７０の切断面を見た断面図である。図２は、図１に示される有機ＥＬ表示装置用カラーフィルタ１０および有機ＥＬ素子側基板７０を接合することによって形成される有機ＥＬ表示装置１００の断面図である。図３は、第１の実施形態である有機ＥＬ表示装置用カラーフィルタ１０の一部を示した平面図であり、図１のα−α矢視平面図に相当する。
【００３０】
（有機ＥＬ表示装置用カラーフィルタ１０の説明）
本発明の有機ＥＬ表示装置用カラーフィルタ１０は、有機ＥＬ素子の発光層を含む有機ＥＬ層からの光を発光光源とする有機ＥＬ表示装置に用いられる有機ＥＬ表示装置用カラーフィルタ（以下、単に、カラーフィルタと称す場合がある）である。
【００３１】
図１に示されるように、本発明におけるカラーフィルタ１０は、透明基板１１と、この透明基板１１上に形成された画素部分１３である赤色着色層１３Ｒ、緑色着色層１３Ｇ、青色着色層１３Ｂ、およびホワイト補正着色層１３Ｗを有している。これらの画素部分１３の周囲には非画素エリア１２が形成されている。通常、基板の最外周に配置された画素部分１３を除いた他の大部分の画素部分１３に着目してみれば、非画素エリア１２は、隣接する画素部分１３同士の間隙部分に存在する。
【００３２】
透明基板１１は、可視光に対して透明な基板であれば特に限定されるものではなく、一般的なカラーフィルタに用いられる透明基板と同様なものを用いることができる。具体的には、石英ガラス、パイレックス（登録商標）ガラス、合成石英などのリジッド材、あるいは、透明樹脂フィルム、光学用樹脂板等の可撓性を有する透明なフレキシブル材を用いることができる。
【００３３】
画素部分１３は、赤色着色層１３Ｒ、緑色着色層１３Ｇ、青色着色層１３Ｂおよびホワイト補正着色層１３Ｗを有し、本実施形態では、これらが順次配列された状態でパターン形成されているが、そのパターン配列は特に図示のものに限定されるものではない。ストライブ型、モザイク型、４画素配置型等の公知の配列とすることができ、各着色層の面積（画素開口比率）は任意に設定することができる。
【００３４】
なお、図面における画素部分１３の数（画素数）はあくまで例示として記載されているものであり、図示例のものに限定されるものではない。画素部分１３の形成方法としては、一般的なカラーフィルタにおける形成方法、例えば、フォトリソグラフィー法、インクジェット法、印刷法等を用いることができる。
【００３５】
本実施形態における非画素エリア１２には、通常、遮光部１２ａ（いわゆるブラックマトリックスと称されることもある）が形成されることが望ましいが、本発明の作用効果を発現させるためには必須となるものではない。遮光部１２ａは、通常、格子状の遮光層として構成され、通常、黒色顔料とバインダー樹脂と溶剤とを含有したフォトレジストや印刷用インキ、あるいはクロムなどの金属を用いて構成される。印刷用インキに用いられる黒色顔料としては、例えば、カーボンブラック、チタンブラック等を挙げることができ、バインダー樹脂としては、例えば、ベンジルメタクリレート：スチレン：アクリル酸：２−ヒドロキシエチルメタクリレートの共重合体等を挙げることができ、溶剤としては、公知の種々の中から選定して用いることができる。
【００３６】
遮光部１２ａの形成方法としては、フォトリソグラフィー法、各種のパターン印刷方法、各種のめっき方法等で形成することができる。
【００３７】
本発明のカラーフィルタ１０に好適に使用される画素部分１３である赤色着色層１３Ｒ、緑色着色層１３Ｇ、青色着色層１３Ｂ、およびホワイト補正着色層１３Ｗについてさらに説明を加える。各画素部分１３は、それぞれ、有機ＥＬ表示装置１００（図２参照）の単位画素に対応して設けられている。
【００３８】
本発明では、特に、ホワイト補正着色層１３Ｗの構成に特徴があり、このホワイト補正着色層１３Ｗは紫色色材を含むように構成されている。こうすることで、望ましいとされる理想的な白色の色温度のライン（いわゆる黒体軌跡）に沿った６５００Ｋ以上、特に、９０００Ｋ以上のより高い色温度の白色への対応が可能となる。
【００３９】
これらのホワイト補正着色層１３Ｗ、赤色着色層１３Ｒ、緑色着色層１３Ｇおよび青色着色層１３Ｂは、それぞれ、各色の顔料や染料等の着色剤を感光性樹脂（バインダー樹脂）中に分散または溶解させた後に基板の上に形成される。
【００４０】
〔ホワイト補正着色層１３Ｗの構成の説明〕
本発明におけるホワイト補正着色層１３Ｗは、好適に使用されるバインダー樹脂中に、少なくとも紫色色材を含むように構成されている。特に好ましくは、紫色色材と青色色材との双方を含み、紫色色材と青色色材との混合比率を適宜調整することによって、カラーフィルタ透過後に好ましいホワイト色度を出すことができる。
【００４１】
紫色色材としては、例えば、Ｃｏｌｏｒ  Ｉｎｄｅｘ．ピグメントバイオレット１、１４、１５、１９、２３、２９、３２、３３、３６、３７、３８等の顔料系ないし染料系の色材を挙げることができる。ただし、これらの好適な紫色色材に限定されることなく、例示された以外の他の紫色色材も使用され得る。
【００４２】
また、青色色材としては、例えば、Ｃｏｌｏｒ  Ｉｎｄｅｘ．ピグメントブルー１、１５、１５：６、１５：３、１５：２、１５：１、２７、２８、２９、３３、３５、３６、６０等の顔料系ないし染料系の色材を挙げることができる。ただし、これらの好適な青色色材に限定されることなく、例示された以外の他の青色色材も使用され得る。
【００４３】
紫色色材と青色色材との混合比率は、（紫色色材／青色色材）重量比で、（１／１０）〜（１０／１）、好ましくは、（３／７）〜（７／３）程度とされる。また、紫色色材もしくは紫色色材と青色色材の混合物はホワイト補正着色層１３Ｗの中に、０．１〜１５重量％、好ましくは、０．４〜１０重量％含有させるように構成するのがよい。
【００４４】
このような配合パラメータの設計数値は、例えば、後述するごとく、望ましいとされる理想的な白色の色温度のライン（いわゆる黒体軌跡）に沿った６５００Ｋ以上、特に、９０００Ｋ以上のより高い色温度の白色への対応ができるように設定される。さらには、後述するごとく、３８０〜７８０ｎｍの可視光透過率スペクトルにおける最小透過率が、所定の波長の範囲内に存在するように、かつ、最小透過率の値が所定の範囲内となるように構成される。
【００４５】
なお、本発明の作用効果を逸脱しない範囲において、上述した色材に加えて、他の色材、例えば、緑色色材や赤色色材等をさらに含有させるようにしてもよい。
【００４６】
また、染料系の色材は、顔料系の色材に比べて紫外線によって透過率が低下し易い傾向がある。そのため、ホワイト補正着色層１３Ｗの透過率を維持するために、ホワイト補正着色層１３Ｗの形成用材料に、例えば一重項クエンチャーや酸化防止剤を添加してもよい。
【００４７】
また、通常、用いられるバインダー樹脂としては、ベンジルメタクリレート：スチレン：アクリル酸：２−ヒドロキシエチルメタクリレートの共重合体等を挙げることができる。また、溶剤としては、ベンゼン、トルエン、キシレン、ｎ−ブチルベンゼン、ジエチルベンゼン、テトラリン等の炭化水素類、メトキシベンゼン、１，２−ジメトキシベンゼン、ジエチレングリコールジメチルエーテル等のエーテル類、アセトン、メチルエチルケトン、メチルイソブチルケトン、シクロヘキサノン、２，４−ペンタンジオン等のケトン類、酢酸エチル、エチレングリコールモノメチルエーテルアセテート、プロピレングリコールモノメチルエーテルアセテート、プロピレングリコールモノエチルエーテルアセテート、g−ブチロラクトン等のエステル類、２−ピロリドン、Ｎ−メチル−２−ピロリドン、ジメチルホルムアミド、ジメチルアセトアミド等のアミド系溶媒、クロロホルム、ジクロロメタン、四塩化炭素、ジクロロエタン、テトラクロロエタン、トリトリクロロエチレン、テトラクロロエチレン、クロロベンゼン、オルソジクロロベンゼン等のハロゲン系溶媒、ｔ−ブチルアルコール、ジアセトンアルコール、グリセリン、モノアセチン、エチレングリコール、トリエチレングリコール、ヘキシレングリコール、エチレングリコールモノメチルエーテル、エチルセルソルブ、ブチルセルソルブ等のアルコール類、フェノール、パラクロロフェノール等のフェノール類等の１種又は２種以上が使用可能である。単一種の溶媒を使用しただけでは、塗布組成物の溶解性が不充分である場合や、塗布組成物を塗布する際における塗布の相手方となる素材（基材を構成する素材）が侵される虞がある場合等には、２種以上の溶媒を混合使用することにより、これらの不都合を回避することができる。
【００４８】
また、必要に応じて、フッソ系界面活性剤や、ノニオン系界面活性剤等の界面活性剤を含有させるようにしてもよい。
【００４９】
このようなホワイト補正着色層１３Ｗは、３８０〜７８０ｎｍの可視光透過率スペクトルにおける最小透過率が、５２０〜６２０ｎｍの波長の範囲、より好ましくは５３０〜６００ｎｍの波長の範囲、さらに好ましくは５４０〜５８０ｎｍの波長の範囲に存在するように構成される。最小透過率が５２０ｎｍ未満の波長域に存在する場合、ホワイト補正着色層を透過した光が黄色〜赤み掛かった白色になるという不都合が生じる。この一方で、最小透過率が６２０ｎｍを超える波長域に存在する場合には、ホワイト補正着色層を透過した光が緑色〜青み掛かった白色になるという不都合が生じてしまう。
【００５０】
さらに、ホワイト補正着色層１３Ｗは、３８０〜７８０ｎｍの可視光透過率スペクトルにおいて、最小透過率の値が１５〜９５％、より好ましくは２０〜９０％、さらに好ましくは２５〜８５％となるように構成される。３８０〜７８０ｎｍの可視光透過率スペクトルにおける最小透過率の値が１５％未満となると、ホワイト補正着色層を透過する光量が減少しすぎてしまい、ホワイト画素による輝度向上効果が充分に得られないという不都合が生じてしまう。この一方で、３８０〜７８０ｎｍの可視光透過率スペクトルにおける最小透過率の値が９５％を超えると、ホワイト補正着色層による色温度補正効果が薄れてしまい、望ましい色温度を得られないという不都合が生じてしまう。
【００５１】
このような要件を満たすホワイト補正着色層１３Ｗの波長−透過率の関係を示すグラフの一例が図５に示される。ただし、図５は、あくまでも好適な一例を示したものであって、本発明は図５に示される波長−透過率の特性になんら限定されるものではない。
【００５２】
さらに、ホワイト補正着色層１３Ｗの構成について説明する。
【００５３】
図９は、ＣＩＥ色度図上の黒体軌跡近傍の部分拡大図であり、より具体的にはｘｙ色度図の上に黒体軌跡と等色温度線・等偏差線を描いた図面である。
【００５４】
すなわち、図９における太線が黒体軌跡ＢＴ（いわゆる理想の色温度曲線）であり、この黒体軌跡ＢＴに交差する温度数値（２５００〜５００００）を付したラインがその温度の等色温度線である。図９においては温度２５００Ｋ〜５００００Ｋの範囲の等色温度線が示されている。黒体軌跡ＢＴに並走するように描かれている軌跡は相関色温度である。相関色温度とは、光源の色が黒体軌跡上にない場合であって、黒体軌跡と完全には一致していないが、近似する黒体の温度である。相関色温度は図示のごとく黒体軌跡からの偏差（Δｕｖ）とともに表示される。図９においては−０．０２ｕｖ〜＋０．０２ｕｖまでの偏差を有する相関色温度が描かれている。
【００５５】
図９においてホワイト補正着色層１３Ｗのいわゆるバックライトとなる白色発光光源の色温度を、例えば４０００Ｋとした場合、この光源を起点として青緑色のカラーフィルタで補正可能な色温度方向が矢印Ｇ１で示され、青色のカラーフィルタで補正可能な色温度方向が矢印Ｂ１で示され、紫色のカラーフィルタで補正可能な色温度方向が矢印Ｖ１で示されると考える。図９に示される概念図より、青緑色のカラーフィルタの補正では高色温度の白色への対応ができず、青色のカラーフィルタの補正でもやはり高色温度化に向けて黒体軌跡からの乖離が生じてしまい高色温度の白色への対応が困難となると考えられる。青色〜紫色のカラーフィルタであれば高色温度の白色への対応が可能と思われ、しかも青色／紫色の比率調整によって好ましい色度座標への調整が可能となり、黒体軌跡ＢＴの上に乗った理想的な高色温度の白色を得ることができると考えられる。
上記の思想が本願発明の着想となる基本思想である。
【００５６】
〔赤色着色層１３Ｒ、緑色着色層１３Ｇ、青色着色層１３Ｂの構成の説明〕
次いで、赤色着色層１３Ｒ、緑色着色層１３Ｇ、青色着色層１３Ｂの構成について説明する。
【００５７】
（赤色着色層１３Ｒ）
赤色着色層１３Ｒに用いられる着色剤としては、例えば、ペリレン系顔料、レーキ顔料、アゾ系顔料、キナクリドン系顔料、アントラキノン系顔料、アントラセン系顔料、イソインドリン系顔料等が挙げられる。これらの顔料は単独で用いてもよく２種以上を混合して用いてもよい。
【００５８】
赤色着色層１３Ｒの波長−透過率の関係を示すグラフの一例が図６に示される。ただし、図６は、あくまでも好適な一例を示したものであって、本発明は図６に示される波長−透過率特性のものに限定されるものではない。なお、バインダー樹脂、溶剤、その他の添加剤等については、例えば、前述したホワイト補正着色層１３Ｗの説明の際に例示したものから適宜選定して用いることができる。
【００５９】
（緑色着色層１３Ｇ）
緑色着色層１３Ｇに用いられる着色剤としては、例えば、ハロゲン多置換フタロシアニン系顔料もしくはハロゲン多置換銅フタロシアニン系顔料等のフタロシアニン系顔料、トリフェニルメタン系塩基性染料、イソインドリン系顔料、イソインドリノン系顔料等が挙げられる。これらの顔料もしくは染料は単独で用いてもよく２種以上を混合して用いてもよい。
【００６０】
緑色着色層１３Ｇの波長−透過率の関係を示すグラフの一例が図７に示される。ただし、図７は、あくまでも好適な一例を示したものであって、本発明は図７に示される波長−透過率特性のものに限定されるものではない。なお、バインダー樹脂、溶剤、その他の添加剤等については、例えば、前述したホワイト補正着色層１３Ｗの説明の際に例示したものから適宜選定して用いることができる。
【００６１】
（青色着色層１３Ｂ）
青色着色層１３Ｂに用いられる着色剤としては、例えば、銅フタロシアニン系顔料、アントラキノン系顔料、インダンスレン系顔料、インドフェノール系顔料、シアニン系顔料、ジオキサジン系顔料等が挙げられる。これらの顔料は単独で用いてもよく２種以上を混合して用いてもよい。
【００６２】
青色着色層１３Ｂの波長−透過率の関係を示すグラフの一例が図８に示される。ただし、図８は、あくまでも好適な一例を示したものであって、本発明は図８に示される波長−透過率特性のものに限定されるものではない。なお、バインダー樹脂、溶剤、その他の添加剤等については、例えば、前述したホワイト補正着色層１３Ｗの説明の際に例示したものから適宜選定して用いることができる。
【００６３】
なお、上述してきた画素部分１３である赤色着色層１３Ｒ、緑色着色層１３Ｇ、青色着色層１３Ｂ、およびホワイト補正着色層１３Ｗ、ならびに画素部分１３の周囲に形成された非画素エリア１２の上には、これらを保護するため、およびこれらによって形成される凹凸部分を平滑にするための透明保護層を設けるようにしてもよい。
【００６４】
（有機ＥＬ素子側基板７０の説明）
次いで、上述してきた有機ＥＬ表示装置用カラーフィルタ１０と対をなし、白色発光光源を備える有機ＥＬ素子側基板７０について説明する。
【００６５】
図１に示されるように有機ＥＬ素子側基板７０は、基板７１と、当該基板７１上に形成された有機ＥＬ層８３を含む有機エレクトロルミネッセンス素子８０と、を有して構成される。
【００６６】
このような有機ＥＬ素子側基板７０と上述のカラーフィルタ１０を一体化・接合させることによって、図２に示されるような有機エレクトロルミネッセンス表示装置１００が形成される。なお、有機ＥＬ素子側基板７０と前記カラーフィルタ１０との一体化・接合に際しては、有機ＥＬ素子側基板７０の有機エレクトロルミネッセンス素子８０と、カラーフィルタ１０の着色層１３が対向するように配置される。
【００６７】
有機エレクトロルミネッセンス素子８０は、有機ＥＬ層８３と、この有機ＥＬ層８３を挟持するように配置された一対の下面電極層８１と上面透明電極層８５を有して構成される。また、有機ＥＬ層８３の周囲には絶縁層９１形成され、この絶縁層９１によって有機ＥＬ層８３が区画化されるとともに、下面電極層８１と上面透明電極層８５とが直接接触することが防止される。さらに、上面透明電極層８５の上には、主として有機ＥＬ層８３を保護するための封止層９５が、素子全体を覆うように形成されている。
【００６８】
なお、基板７１には、図示のごとく、画素を構成する有機エレクトロルミネッセンス素子８０に流れる電流を制御するためのＴＦＴ（Thin Film Transistor）７５が、画素ごとに配置形成されており、通常、各ＴＦＴの回路には、図示していないゲート線、信号線、電源線が接続されている。このようなＴＦＴ７５の形成手法は、公知の方法に従えばよく、ＴＦＴ７５の上には、通常、絶縁層７７が形成される。なお、絶縁層７７としては、後述する絶縁層９１と同様な材料を用いることができる。
【００６９】
以下、有機ＥＬ素子側基板７０の各構成について、さらに説明を加える。
基板７１ 
本発明に用いられる基板７１としては、有機エレクトロルミネッセンス素子８０等を支持することができるものであればよく、有機ＥＬ表示装置の構成部材として一般的に用いられるものを使用することができる。なお、本実施形態は、有機ＥＬ表示装置用カラーフィルタ１０側から光が取り出される、いわゆるトップエミッション方式であるため、有機ＥＬ素子側基板７０の基板７１としては、透明であっても、不透明であってもよい。
【００７０】
絶縁層９１ 
本発明における絶縁層９１は、上述したように下面電極層８１と上面透明電極層８５とが直接接触することを防ぐために形成される。
【００７１】
このような絶縁層９１の形成材料としては、例えば感光性ポリイミド樹脂、アクリル系樹脂等の光硬化型樹脂、および熱硬化型樹脂、ならびに無機材料などを用いることができる。絶縁層９１のパターンは、通常、線状とすることができ、絶縁層９１の形成によって、例えばマトリクス状またはストライプ状等の開口部を有するパターンを形成することができる。
【００７２】
絶縁層９１の形成方法としては、上記材料を塗布して、フォトリソグラフィー法によりパターニングする方法が挙げられる。また、印刷法等を用いることもできる。
【００７３】
有機ＥＬ層８３ 
本発明に用いられる有機ＥＬ層８３は、白色発光層を有するように構成される。
また、有機ＥＬ層８３は、白色発光層に加えて、通常、複数層の有機層から構成されるものであり、正孔注入層や電子注入層といった電荷注入層や、白色発光層に正孔を輸送する正孔輸送層、白色発光層に電子を輸送する電子輸送層といった電荷輸送層を有するものとすることができる。
【００７４】
白色発光層 
本発明において好適な発光層として用いられる白色発光層は、白色光を発光することができるものであればよい。このような白色発光層は、具体的には、有機ＥＬ層８３に電圧が加えられた際に、少なくとも青色光（４３０ｎｍ〜４７０ｎｍ）、緑色光（４７０ｎｍ〜６００ｎｍ）、および赤色光（６００ｎｍ〜７００ｎｍ）の波長域の発光スペクトルを有するものであればよい。
【００７５】
白色発光層から発光される有機ＥＬ発光スペクトルの強度分布を描いたグラフの一例が図１０に示される。ただし、図１０は、あくまでも発光スペクトル強度特性の一例を示したものであって、本発明は図１０に示される特性のものに限定されるものではない。
【００７６】
白色発光層の色温度は発光効率の観点から、３０００Ｋ〜７０００Ｋが望ましく、さらに好ましくは４０００Ｋ〜６０００Ｋがよい。
【００７７】
このような白色発光層を構成する材料としては、蛍光または燐光を発するものであればよく、特に限定されるものではない。また、発光材料は、正孔輸送性や電子輸送性を有していてもよい。発光材料としては、色素系材料、金属錯体系材料、および高分子系材料を挙げることができる。
【００７８】
上記の色素系材料としては、シクロペンダミン誘導体、テトラフェニルブタジエン誘導体、トリフェニルアミン誘導体、オキサジアゾ−ル誘導体、ピラゾロキノリン誘導体、ジスチリルベンゼン誘導体、ジスチリルアリーレン誘導体、シロール誘導体、チオフェン環化合物、ピリジン環化合物、ペリノン誘導体、ペリレン誘導体、オリゴチオフェン誘導体、トリフマニルアミン誘導体、オキサジアゾールダイマー、およびピラゾリンダイマー等を挙げることができる。
【００７９】
また、上記の金属錯体系材料としては、アルミキノリノール錯体、ベンゾキノリノールベリリウム錯体、ベンゾオキサゾール亜鉛錯体、ベンゾチアゾール亜鉛錯体、アゾメチル亜鉛錯体、ポルフィリン亜鉛錯体、およびユーロピウム錯体、あるいは、中心金属に、Ａｌ、Ｚｎ、Ｂｅ等またはＴｂ、Ｅｕ、Ｄｙ等の希土類金属を有し、配位子に、オキサジアゾール、チアジアゾール、フェニルピリジン、フェニルベンゾイミダゾール、およびキノリン構造等を有する金属錯体などを挙げることができる。
【００８０】
また、上記の高分子系の材料としては、ポリパラフェニレンビニレン誘導体、ポリチオフェン誘導体、ポリパラフェニレン誘導体、ポリシラン誘導体、ポリアセチレン誘導体等、ポリフルオレン誘導体、ポリビニルカルバゾール誘導体、ならびに上記の色素系材料および金属錯体系材料を高分子化したもの等を挙げることができる。
【００８１】
上記の白色発光層の形成方法としては、例えば、蒸着法、印刷法、インクジェット法、またはスピンコート法、キャスティング法、ディッピング法、バーコート法、ブレードコート法、ロールコート法、グラビアコート法、フレキソ印刷法、スプレーコート法、および自己組織化法（交互吸着法、自己組織化単分子膜法）等を挙げることができる。これらの中でも特に、蒸着法、スピンコート法、およびインクジェット法を用いることが好ましい。
【００８２】
本発明に用いられる白色発光層の膜厚は、通常５ｎｍ〜５μｍ程度とされる。
【００８３】
正孔注入層 
本発明においては、白色発光層と陽極（下面電極層８１もしくは上面透明電極層８５）との間に正孔注入層が形成されていてもよい。正孔注入層を設けることにより、白色発光層への正孔の注入が安定化し、発光効率を高めることができる。
【００８４】
本発明に用いられる正孔注入層の形成材料としては、一般的に有機ＥＬ素子の正孔注入層に使用されている材料を用いることができる。また、正孔注入層の形成材料は、正孔の注入性もしくは電子の障壁性のいずれかを有するものであればよい。
【００８５】
具体的に、正孔注入層の形成材料としては、トリアゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、ポリシラン系、アニリン系共重合体、およびチオフェンオリゴマー等の導電性高分子オリゴマー等を例示することができる。さらに、正孔注入層の形成材料としては、ポルフィリン化合物、芳香族第三級アミン化合物、およびスチリルアミン化合物等を例示することができる。
【００８６】
このような材料から構成される正孔注入層の膜厚は、通常、５ｎｍ〜１μｍ程度とされる。
【００８７】
電子注入層 
本発明においては、白色発光層と陰極（上面透明電極層８５もしくは下面電極層８１）との間に電子注入層が形成されていてもよい。電子注入層を設けることにより、白色発光層への電子の注入が安定化し、発光効率を高めることができるからである。
【００８８】
本発明に用いられる電子注入層の形成材料としては、例えばニトロ置換フルオレン誘導体、アントラキノジメタン誘導体、ジフェニルキノン誘導体、チオピランジオキシド誘導体、ナフタレンペリレン等の複素環テトラカルボン酸無水物、カルボジイミド、フレオレニリデンメタン誘導体、アントラキノジメタンおよびアントロン誘導体、オキサジアゾール誘導体、オキサジアゾール誘導体のオキサジアゾール環の酸素原子をイオウ原子に置換したチアゾール誘導体、電子吸引基として知られているキノキサリン環を有したキノキサリン誘導体、トリス（８−キノリノール）アルミニウム等の８−キノリノール誘導体の金属錯体、フタロシアニン、金属フタロシアニン、ならびにジスチリルピラジン誘導体等を例示することができる。
【００８９】
このような材料から構成される電子注入層の膜厚は、通常、５ｎｍ〜１μｍ程度とされる。
【００９０】
上面透明電極層８５ 
本発明における上面透明電極層８５は、後に詳述する下面電極層８１との間に挟まれた有機ＥＬ層８３に電圧をかけ、白色発光層で発光を起こさせるために設けられる。
【００９１】
また、上面透明電極層８５は、白色発光層で発生した光を、有機ＥＬ表示装置用カラーフィルタ側に透過させるものであるから、図１に示されるように有機ＥＬ層８３と、有機ＥＬ層８３の上側に位置する有機ＥＬ表示装置用カラーフィルタ１０との間に配置される。
【００９２】
本発明に用いられる上面透明電極層８５の形成材料としては、例えば、透明性および導電性を有する金属酸化物等が挙げられる。このような金属酸化物としては、例えば、酸化インジウム錫（ＩＴＯ）、酸化インジウム、酸化亜鉛、および酸化第二錫等が挙げられる。
【００９３】
このような材料から構成される上面透明電極層８５の膜厚は、通常、１００ｎｍ〜３００ｎｍ程度とされる。
【００９４】
上面透明電極層８５の形成方法としては、例えば、蒸着法もしくはスパッタリング法等によって薄膜を形成した後に、フォトリソグラフィー法によりパターニングする方法が好適に用いられる。
【００９５】
下面電極層８１ 
本発明における下面電極層８１は、図１に示されるように有機ＥＬ層８３と、有機ＥＬ層８３の下側に位置する基板７１との間に配置される。下面電極層８１は、白色発光層を発光させるための他方の電極をなすものであり、上記の上面透明電極層８５と反対の電荷をもつ電極として構成される。
【００９６】
用いられる下面電極層８１の形成材料としては、例えば仕事関数が４ｅＶ以下程度と小さい金属、合金、およびそれらの混合物等が挙げられる。具体的には、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ2Ｏ3）混合物、インジウム、リチウム／アルミニウム混合物、および希土類金属等を例示することができる。より好ましくは、マグネシウム／銀混合物、マグネシウム／アルミニウム混合物、マグネシウム／インジウム混合物、アルミニウム／酸化アルミニウム（Ａｌ2Ｏ3）混合物、およびリチウム／アルミニウム混合物を挙げることができる。
【００９７】
下面電極層８１は、そのシート抵抗が数Ω／ｃｍ以下であることが好ましい。また、下面電極層８１の膜厚は、通常、１０ｎｍ〜１μｍ程度とされる。
【００９８】
下面電極層８１の形成方法としては、例えば、蒸着法もしくはスパッタリング法等によって薄膜を形成した後に、フォトリソグラフィー法によりパターニングする方法が好適に用いられる。なお、下面電極層８１には有機ＥＬ素子に流れる電流を制御するためのＴＦＴ（Thin Film Transistor）７５が接続される。
【００９９】
封止層９５ 
上述した凹部９５ａを有する封止層９５は、上面透明電極層８５の上、すなわち、上面透明電極層８５と、有機ＥＬ表示装置用カラーフィルタ１０との間に形成されている。封止層９５は、通常、有機ＥＬ層８３へ水蒸気や酸素が到達するのを遮断する保護層として設けられる。
【０１００】
封止層９５としては、水蒸気や酸素に対してバリア性を発現することができ、かつ透明であれば特に限定されるものではなく、例えば透明無機膜、透明樹脂膜、あるいは有機−無機ハイブリッド膜等が用いられる。中でも、バリア性が高い点から、透明無機膜が好ましい。
【０１０１】
封止層９５として好適に用いられる透明無機膜の形成材料としては、例えば酸化アルミニウム、酸化ケイ素、および酸化マグネシウム等の酸化物；窒化ケイ素等の窒化物；窒化酸化ケイ素等の窒化酸化物；などが用いられる。特に、ピンホールが生じにくくガスバリア性が高いことから、窒化酸化ケイ素が好適である。
【０１０２】
封止層９５は、単層であっても良く、多層であってもよい。例えば、封止層９５が複数の窒化酸化ケイ素膜が積層された多層である場合は、バリア性をさらに高めることができる。また、封止層９５が多層である場合は、各層にそれぞれ異なる材料を用いてもよい。
【０１０３】
封止層９５の膜厚は、用いる封止層９５層の形成材料の種類等に応じて適宜、決定するようにすればよい。通常、５ｎｍ〜５μｍ程度とされる。この封止層９５の厚さが薄すぎるとバリア性が不十分となる傾向が生じ、また封止層９５の厚さが厚すぎると薄膜の膜応力によるクラック等の現象が生じ易くなるという傾向が生じる。
【０１０４】
封止層９５が透明の無機膜である場合、この透明無機膜の形成方法としては、真空状態で形成できる膜の形成方法であれば特に限定されるものではなく、例えば、スパッタリング法、イオンプレーティング法、電子ビーム（ＥＢ）蒸着法や抵抗加熱法等の真空蒸着法、原子層エピタキシ（ＡＬＥ）法、レーザーアブレーション法、化学気相成長（ＣＶＤ）法等が挙げられる。これらの中でも、生産性の観点から、スパッタリング法、イオンプレーティング法、ＣＶＤ法が好ましく用いられる。
【０１０５】
このような構成を有する有機ＥＬ素子側基板７０と、前記カラーフィルタ１０とを一体化・接合させることによって、図２に示されるような有機エレクトロルミネッセンス表示装置１００が形成される。図２に示される有機ＥＬ素子側基板７０と前記カラーフィルタ１０との一体化・接合に際しては、有機ＥＬ素子側基板７０の封止層９５側と、カラーフィルタ１０の画素部分１３および非画素エリア１２とを対向配置させて位置合わせした後、封止層９５と画素部分１３および非画素エリア１２との隙間部分に、接着剤層９９を充填して、カラーフィルタ１０と有機ＥＬ素子側基板７０との一体化・接合を図り、図２に示されるような有機エレクトロルミネッセンス表示装置１００が形成される。
【０１０６】
接着剤層９９としては、透明で接着力を有し、かつ、硬化性を有するものであれば特に限定されるものではない。このような接着剤層９９を形成する材料としては、例えば、熱硬化性を有する接着剤、あるいは光硬化性を有する接着剤を好適例として挙げることができる。通常、溶剤を必要としないタイプものがよい。また、フィルム状の接着シートタイプのものを用いてもよい。具体的には、エポキシ系、アクリル系、ポイミド系、合成ゴム系などの接着剤や接着シートを挙げることができる。
【０１０７】
また、接着剤層９９を設けることなくカラーフィルタ１０と有機ＥＬ素子側基板７０との接合部の周縁に例えばスペーサを介在させて、封止層９５と画素部分１３および非画素エリア１２との隙間部分を空けたままにしておき、窒素等の不活性ガス雰囲気中において上記有機ＥＬ素子側基板７０および有機ＥＬ表示装置用カラーフィルタ１０の周縁部をさらにシール剤により封止するようにすることもできる。この場合、中空の内部に酸化バリウム等の捕水剤を備えるようにしてもよい。
【０１０８】
このようにして形成された有機エレクトロルミネッセンス表示装置１００において、画素部分１３であるホワイト補正着色層１３Ｗ、赤色着色層１３Ｒ、緑色着色層１３Ｇ、青色着色層１３Ｂにそれぞれ対応する白色発光層の発光光源を発光させ、発光した光が画素部分であるホワイト補正着色層Ｗを透過した後の透過光のホワイト色度（ｘｗ,ｙｗ）と、発光した光が画素部分である赤色着色層Ｒ、緑色着色層Ｇ、青色着色層Ｂで分光された後に合成された合成ホワイト色度（ｘrgb,ｙrgb）との関係が、下記式（１）、（２）を満たすように構成される。つまり、用いる白色発光の光源の特性であるスペクトル強度分布を考慮しつつ、ホワイト補正着色層１３Ｗ、赤色着色層１３Ｒ、緑色着色層１３Ｇ、青色着色層１３Ｂの仕様が下記式（１）、（２）を満たすように設定される。
【０１０９】
｜ｘrgb−ｘｗ｜＜０．０１        …    式（１）
｜ｙrgb−ｙｗ｜＜０．０１        …    式（２）
【０１１０】
上記式（１）および式（２）の範囲を逸脱して、｜ｘrgb−ｘｗ｜値および｜ｙrgb−ｙｗ｜値が０．０１の範囲に収まらない場合には、例えば、ＲＧＢ画素のみを点灯させた中間輝度と、ＲＧＢ画素とＷ画素を点灯させた最大輝度との色温度を同じとすることができなくなってしまい、輝度は異なるが色味は変わらないという自然な輝度変化を実現することができなくなる傾向が生じてしまう。
【０１１１】
なお、より好ましくは、上記式（３）および式（４）の範囲とするのがよい。
【０１１２】
｜ｘrgb−ｘｗ｜＜０．００５        …    式（３）
｜ｙrgb−ｙｗ｜＜０．００５        …    式（４）
【０１１３】
以下に具体的実施例を示し、本発明をさらに詳細に説明するが、本発明は以下の実施例に限定解釈されるものではない。
【実施例】
【０１１４】
［実施例１］
（カラーフィルタ基板の作製）
基板として、平面の大きさが１００ｍｍ×１００ｍｍであり、厚さが０．７ｍｍのガラス基板（コーニング社製１７３７ガラス）を準備した。この基板を定法にしたがって洗浄した後、ネガ型感光性レジスト（東京応化工業（株）製 CFPR DN-83）を塗布し、所定のマスクを介して露光、現像して焼成して、非画素エリア１２に該当するブラックマトリックス(遮光部)を形成した。
【０１１５】
次いで、下記に示される赤色着色層１３Ｒを形成するための赤色パターン用のネガ型感光性樹脂組成物、緑色着色層１３Ｇを形成するための緑色パターン用のネガ型感光性樹脂組成物、青色着色層１３Ｂを形成するための青色パターン用のネガ型感光性樹脂組成物、およびホワイト補正着色層１３Ｗを形成するためのホワイト補正パターン用のネガ型感光性樹脂組成物、を調製した。
【０１１６】
＜赤色パターン用のネガ型感光性樹脂組成物＞
・赤顔料（チバ・スペシャリティ・ケミカルズ社製 クロモフタルレッドＡ２Ｂ）…２．０重量部
・赤顔料（チバ・スペシャリティ・ケミカルズ社製 クロモフタルレッドＢＰ）…１．０重量部
・分散剤（ビックケミー社製 ディスパービック１６１）…１．５重量部
・モノマー（サートマー社製 ＳＲ３９９）…４．０重量部
・ポリマーＩ…５．０重量部
・開始剤（チバ・スペシャリティ・ケミカルズ社製 イルガキュア９０７）…１．４重量部
・開始剤（２，２´−ビス（ｏ−クロロフェニル）−４，５，４´，５´−テトラフェニル−１，２´−ビイミダゾール）…０．６重量部
・溶剤（プロピレングリコールモノメチルエーテルアセテート）…８０．０重量部
【０１１７】
＜緑色パターン用のネガ型感光性樹脂組成物＞
・緑顔料（大日精化社製 シアニングリーン５３７０）…１．２重量部
・緑顔料（大日精化社製 シアニングリーン２ＧＮ）…１．６重量部
・黄顔料（ランクセス社製 Ｂｙｐｌａｓｔ イエロー ５ＧＮ０１）…１．２重量部
・分散剤（ビックケミー社製 ディスパービック１６１）…２．０重量部
・モノマー（サートマー社製 ＳＲ３９９）…４．０重量部
・ポリマーＩ…５．０重量部
・開始剤（チバ・スペシャリティ・ケミカルズ社製 イルガキュア９０７）…１．４重量部
・開始剤（２，２´−ビス（ｏ−クロロフェニル）−４，５，４´，５´−テトラフェニル−１，２´−ビイミダゾール）…０．６重量部
・溶剤（プロピレングリコールモノメチルエーテルアセテート）…８０．０重量部
【０１１８】
＜青色パターン用のネガ型感光性樹脂組成物＞
・紫顔料（Clariant社製 商品名Novotex Violet BL-PC VP2429）…０．６重量部
・青顔料（ＢＡＳＦ社製 ヘリオゲンブルーＬ６７００Ｆ）…１．４重量部
・顔料誘導体（アビシア社製 ソルスパース５０００）…０．２重量部
・分散剤（ビックケミー社製ディスパービック１６１）…０．８重量部
・モノマー（サートマー社製 ＳＲ３９９）…４．０重量部
・ポリマーＩ…５．０重量部
・開始剤（チバ・スペシャリティ・ケミカルズ社製 イルガキュア９０７）…１．４重量部
・開始剤（２，２´−ビス（ｏ−クロロフェニル）−４，５，４´，５´−テトラフェニル−１，２´−ビイミダゾール）…０．６重量部
・溶剤（プロピレングリコールモノメチルエーテルアセテート）…８０．０重量部
【０１１９】
＜ホワイト補正パターン用のネガ型感光性樹脂組成物＞
・紫顔料（Clariant社製 商品名Novotex Violet BL-PC VP2429）…０．３重量部
・青顔料（ＢＡＳＦ社製 ヘリオゲンブルーＬ６７００Ｆ）…０．３重量部
・顔料誘導体（アビシア社製 ソルスパース５０００）…０．０４重量部
・分散剤（ビックケミー社製ディスパービック１６１）…０．２重量部
・モノマー（サートマー社製 ＳＲ３９９）…４．０重量部
・ポリマーＩ…５．０重量部
・開始剤（チバ・スペシャリティ・ケミカルズ社製 イルガキュア９０７）…１．４重量部
・開始剤（２，２´−ビス（ｏ−クロロフェニル）−４，５，４´，５´−テトラフェニル−１，２´−ビイミダゾール）…０．６重量部
・溶剤（プロピレングリコールモノメチルエーテルアセテート）…５０．０重量部
【０１２０】
なお、上記のポリマーＩは、ベンジルメタクリレート：スチレン：アクリル酸：２−ヒドロキシエチルメタクリレート＝１５．６：３７．０：３０．５：１６．９（モル比）の共重合体１００モル％に対して、２−メタクリロイルオキシエチルイソシアネートを１６．９モル％付加したものであり、重量平均分子量は４２５００である。
【０１２１】
次いで、ガラス基板上にブラックマトリックスを覆うように赤色パターン用のネガ型感光性樹脂組成物をスピンコート法により塗布し、赤色パターン用のフォトマスクを介して、露光、現像して、焼成して赤色パターンを形成した。その後、緑色パターン用のネガ型感光性樹脂組成物、青色パターン用のネガ型感光性樹脂組成物およびホワイト補正パターン用のネガ型感光性樹脂組成物を用いて、上記の赤色パターン形成と同様の操作により、緑色パターン、青色パターンおよびホワイト補正パターンを形成した。これにより、赤色パターン、緑色パターン、青色パターンおよびホワイト補正パターンが配列された着色層を形成した。なお、配列の形態は図４に示されるような形態とした。
【０１２２】
次いで、上記の各着色層を形成したガラス基板上に、カラーフィルタ保護膜用組成物として下記の保護膜用組成物をスピンコート法により塗布した。
【０１２３】
＜保護膜用組成物の組成＞
・メタクリル酸メチル−スチレン−アクリル酸共重合体…３２重量部
・エピコート１８０Ｓ７０（ジャパンエポキシレジン（株）製）…１８重量部
・ジペンタエリスリトールペンタアクリレート…４２重量部
・開始剤（チバスペシャリティケミカルズ社製イルガキュア９０７）…８重量部
・３−メトキシブチルアセテート…３００重量部
【０１２４】
次に、フォトマスクを介して、露光、現像して、焼成して保護膜を形成し、カラーフィルタ基板を作製した。
【０１２５】
（有機ＥＬ素子側基板７０の作製）
次いで、上記の有機ＥＬ表示装置用カラーフィルタ１０と対をなし、白色発光光源を備える有機ＥＬ素子側基板７０を以下の要領で作製した。
【０１２６】
まず、基板として、大きさが１００ｍｍ×１００ｍｍ、厚さが０．７ｍｍのガラス基板（コーニング社製１７３７ガラス）を準備した。この基板を定法にしたがってＴＦＴ基板を作製した。
【０１２７】
この上に、アルミニウムからなる下面電極層８１を形成し、下面電極層８１の間隙に感光性ポリイミドからなる絶縁層９１を形成した後、絶縁層９１の間隙に有機ＥＬ層８３を形成し、これらの上にＩＴＯからなる上面透明電極層８５を形成した。上面透明電極層８５の上に、酸化ケイ素からなる封止層９５を形成し、有機ＥＬ素子側基板７０を作製した。
【０１２８】
なお、白色発光層を備える有機ＥＬ層８３の仕様の設定に際し、有機ＥＬ層８３からの白色発光スベクトルは、特開２００４−４７４６９号公報における図７に示される白色ＯＬＥＤと同じ発光スベクトルが得られるように仕様設定した。
【０１２９】
（有機エレクトロルミネッセンス表示装置の作製）
上記の要領で得られたカラーフィルタ基板と、有機ＥＬ素子側基板７０とを、図２に示されるごとく、接着剤（商品名：ＮＴ−０１ＵＶ、日東電工社製）を介して貼り合わせ、実施例１の有機エレクトロルミネッセンス表示装置を作製した。
【０１３０】
［比較例１］
上記の実施例１で用いた、カラーフィルタ基板上のホワイト補正着色層１３Ｗを何ら着色することなく、透明な樹脂層から構成される無色の比較ホワイト層に変えた。それ以外は、上記の実施例１と同様にして、比較例１の有機エレクトロルミネッセンス表示装置を作製した。
【０１３１】
［比較例２］
上記の実施例１で用いた、カラーフィルタ基板上のホワイト補正着色層１３Ｗを、下記の青緑顔料を含む比較ホワイト補正着色層に変えた。
【０１３２】
＜比較ホワイト補正パターン用のネガ型感光性樹脂組成物＞
・青顔料（ＢＡＳＦ社製 ヘリオゲンブルーＬ６７００Ｆ）…０．６重量部
・緑顔料（ピグメントグリーン３６）…１．４重量部
・分散剤（ビックケミー社製ディスパービック１６１）…０．７重量部
・モノマー（サートマー社製 ＳＲ３９９）…４．０重量部
・ポリマーＩ…５．０重量部
・開始剤（チバ・スペシャリティ・ケミカルズ社製 イルガキュア９０７）…１．４重量部
・開始剤（２，２´−ビス（ｏ−クロロフェニル）−４，５，４´，５´−テトラフェニル−１，２´−ビイミダゾール）…    ０．６重量部
・溶剤（プロピレングリコールモノメチルエーテルアセテート）…    ５０重量部
【０１３３】
＜＜光学特性試験＞＞  
上記の実施例１ならびに比較例１および比較例２のサンプルにおけるカラーフィルタ基板の透過光において、ＣＩＥ色度座標における赤色、緑色、青色、およびこれらの３色を合成して形成した合成ホワイト、ならびに、ホワイト補正着色層Ｗを透過した後の透過光のホワイトの色度座標ｘ、ｙおよび輝度Ｙを顕微分光装置ＯＳＰ−ＳＰ２０００（ＯＬＹＭＰＵＳ社製）を用いて測定した。
【０１３４】
結果を下記表１〜表３に示した。
【０１３５】
【表１】
0005862209.tif 000002
【０１３６】
【表２】
0005862209.tif 000003
【０１３７】
【表３】
0005862209.tif 000004
【０１３８】
上記の結果より本発明の効果は明らかである。すなわち、本発明は、有機エレクトロルミネッセンス素子の（有機ＥＬ）白色発光層からの光を発光光源とする有機エレクトロルミネッセンス表示装置に用いられる有機エレクトロルミネッセンス表示装置用カラーフィルタであって、前記カラーフィルタは、透明基板と、当該透明基板上に形成された画素部分である赤色着色層Ｒ、緑色着色層Ｇ、青色着色層Ｂ、およびホワイト補正着色層Ｗを有し、前記ホワイト補正着色層Ｗは、紫色色材を含むように構成されているので、望ましいとされる理想的な白色の色温度のラインに沿った６５００Ｋ以上、特に、９０００Ｋ以上のより高い色温度の白色への対応が可能となる。これに対し、[比較例１]で作製したホワイト層は色温度補正機能がないため〔表２〕に示すとおりホワイト層を通過した光の色温度は低いままであり、[比較例２]で作製したホワイト層は青緑顔料を含むため〔表３〕に示すとおりホワイト層を通過した光の色度は理想的な白色の色温度ラインから大きく外れている。
【０１３９】
また、画素部分である赤色着色層Ｒ、緑色着色層Ｇ、青色着色層Ｂにそれぞれ対応する白色発光層の発光光源を点灯して、発光した光を前記画素部分であるホワイト補正着色層Ｗを透過させた透過光のホワイト色度（ｘｗ,ｙｗ）と、発光した光を前記画素部分である赤色着色層Ｒ、緑色着色層Ｇ、青色着色層Ｂで分光した後に合成した合成ホワイト色度（ｘrgb,ｙrgb）との関係が、本願所定の関係式を満たすように構成しているので、パネルの輝度が異なっても白色の色温度を同じに保つことができ、例えば、ＲＧＢ画素のみを点灯させた中間輝度と、ＲＧＢ画素とＷ画素を点灯させた最大輝度の色温度を同じとすることによって、輝度は異なるが色味は変わらないという自然な輝度変化を実現することができる。ちなみに、官能的な試験ではあるが、上記の比較例１および比較例２では、白色の色温度が異なっているために、実施例１のレベルの自然な輝度変化を実現することはできなかった。
【産業上の利用可能性】
【０１４０】
フラットディスプレイを含む電子産業で幅広く利用可能である。
【符号の説明】
【０１４１】
１０…有機エレクトロルミネッセンス表示装置用カラーフィルタ
１１…透明基板
１２…非画素エリア
１３…着色層
１３Ｒ…赤色着色層
１３Ｇ…緑色着色層
１３Ｂ…青色着色層
１３Ｗ…ホワイト補正着色層
７０…有機ＥＬ素子側基板
７１…基板
８１…下面電極層
８３…有機ＥＬ層
８５…上面透明電極層
９５…封止層
１００…有機エレクトロルミネッセンス表示装置
【図１】
0005862209.tif 000005
【図２】
0005862209.tif 000006
【図３】
0005862209.tif 000007
【図４】
0005862209.tif 000008
【図５】
0005862209.tif 000009
【図６】
0005862209.tif 000010
【図７】
0005862209.tif 000011
【図８】
0005862209.tif 000012
【図９】
0005862209.tif 000013
【図１０】
0005862209.tif 000014